【手続補正書】
【提出日】平成24年3月28日(2012.3.28)
【手続補正１】
【補正対象書類名】特許請求の範囲
【補正対象項目名】全文
【補正方法】変更
【補正の内容】
【特許請求の範囲】
【請求項１】
炭素−水素結合を有するフッ素樹脂からなる樹脂組成物の成形体であって、前記フッ素樹脂の融点未満の温度雰囲気で１回以上の電離放射線の照射により前記樹脂組成物が架橋され、及び、前記フッ素樹脂の融点以上の温度雰囲気で１回以上の電離放射線の照射により前記樹脂組成物が架橋されていることを特徴とする透明樹脂成形体。
【請求項２】
前記樹脂組成物が、分子量１０００以下で炭素−炭素二重結合を分子内に少なくとも２つ以上有する添加剤を、前記フッ素樹脂の１００重量部に対し、０．０５重量部以上、２０重量部以下含有することを特徴とする請求項１に記載の透明樹脂成形体。
【請求項３】
フッ素樹脂からなる樹脂組成物の成形体であって、厚さを２ｍｍとしたときの４００ｎｍ波長光の透過率が８５％以上であり、２８０℃で６０秒間の加熱による収縮が縦方向、横方向のいずれについても３％以内であり、かつ２８０℃で６０秒間の加熱後の前記透過率が８５％以上であることを特徴とする透明樹脂成形体。
【請求項４】
フッ素樹脂からなる樹脂組成物の成形体であって、厚さを２ｍｍとしたときの４００ｎｍ波長光の透過率が８５％以上であり、２０ｃｄの白色光に２０００時間暴露後の前記透過率が８５％以上であることを特徴とする透明樹脂成形体。
【請求項５】
炭素−水素結合を有するフッ素樹脂からなる樹脂組成物を成形する成形工程、成形工程で得られた成形体に、前記フッ素樹脂の融点未満の温度雰囲気で１回以上の電離放射線を照射して樹脂組成物を架橋する１回目の照射工程、前記フッ素樹脂の融点以上の温度雰囲気で１回以上の電離放射線を照射して樹脂組成物を架橋する２回目の照射工程を有することを特徴とする透明樹脂成形体の製造方法。
【手続補正２】
【補正対象書類名】明細書
【補正対象項目名】００１０
【補正方法】変更
【補正の内容】
【００１０】
本発明者は、上記の問題について鋭意検討した結果、炭素−水素結合を有するフッ素樹脂からなる樹脂組成物の成形体に、電離放射線を、フッ素樹脂の融点未満の温度雰囲気及びフッ素樹脂の融点以上の温度雰囲気で、それぞれ１回以上照射して樹脂を架橋することにより、高い耐熱性と高い透明性を併せ持ち、かつ生産性に優れる透明樹脂成形体が得られることを見出し、本発明を完成した。
【手続補正３】
【補正対象書類名】明細書
【補正対象項目名】００１１
【補正方法】変更
【補正の内容】
【００１１】
即ち、本発明は、炭素−水素結合を有するフッ素樹脂からなる樹脂組成物の成形体であって、前記フッ素樹脂の融点未満の温度雰囲気で１回以上の電離放射線の照射により前記樹脂組成物が架橋され、及び、前記フッ素樹脂の融点以上の温度雰囲気で１回以上の電離放射線の照射により前記樹脂組成物が架橋されていることを特徴とする透明樹脂成形体（請求項１）を提供する。
【手続補正４】
【補正対象書類名】明細書
【補正対象項目名】００１２
【補正方法】変更
【補正の内容】
【００１２】
前記樹脂組成物を構成するフッ素樹脂としては、フッ素を含有しかつ炭素−水素結合を有する熱可塑性樹脂であって、透明な成形体とすることができ、かつ電離放射線の照射により架橋するものであれば特に限定されない。フッ素樹脂は、熱可塑性樹脂であるので、後述するような成形方法により、光学部材となる成形体を、高い生産性で容易に生産することができる。
【手続補正５】
【補正対象書類名】明細書
【補正対象項目名】００１３
【補正方法】変更
【補正の内容】
【００１３】
炭素−水素結合を有し電離放射線の照射により架橋するフッ素樹脂としては、具体的には、エチレン−テトラフルオロエチレンコポリマー、ポリビニリデンフルオライド、ポリビニルフルオライド、エチレン−テトラフルオロエチレン−ヘキサフルオロプロピレンターポリマー等を挙げることができる。
【手続補正６】
【補正対象書類名】明細書
【補正対象項目名】００１８
【補正方法】変更
【補正の内容】
【００１８】
請求項２の発明は、前記樹脂組成物が、分子量１０００以下で炭素−炭素二重結合を分子内に少なくとも２つ以上有する添加剤を、前記フッ素樹脂の１００重量部に対し、０．０５重量部以上、２０重量部以下含有することを特徴とする請求項１に記載の透明樹脂成形体である。
【手続補正７】
【補正対象書類名】明細書
【補正対象項目名】００３８
【補正方法】変更
【補正の内容】
【００３８】
請求項３の発明は、フッ素樹脂からなる樹脂組成物の成形体であって、厚さを２ｍｍとしたときの４００ｎｍ波長光の透過率が８５％以上であり、２８０℃で６０秒間の加熱による収縮が縦方向、横方向のいずれについても３％以内であり、かつ２８０℃で６０秒間の加熱後の前記透過率が８５％以上であることを特徴とする透明樹脂成形体である。
【手続補正８】
【補正対象書類名】明細書
【補正対象項目名】００３９
【補正方法】変更
【補正の内容】
【００３９】
請求項４の発明は、フッ素樹脂からなる樹脂組成物の成形体であって、厚さを２ｍｍとしたときの４００ｎｍ波長光の透過率が８５％以上であり、２０ｃｄの白色光に２０００時間暴露後の前記透過率が８５％以上であることを特徴とする透明樹脂成形体である。
【手続補正９】
【補正対象書類名】明細書
【補正対象項目名】００４０
【補正方法】変更
【補正の内容】
【００４０】
本発明は、前記の透明樹脂成形体に加えて、請求項５として、炭素−水素結合を有するフッ素樹脂からなる樹脂組成物を成形する成形工程、成形工程で得られた成形体に、前記フッ素樹脂の融点未満の温度雰囲気で１回以上の電離放射線を照射して樹脂組成物を架橋する１回目の照射工程、前記フッ素樹脂の融点以上の温度雰囲気で１回以上の電離放射線を照射して樹脂組成物を架橋する２回目の照射工程を有することを特徴とする透明樹脂成形体の製造方法を提供する。この製造方法の発明は、請求項１の発明を生産方法の側面からとらえたものであり、前記の透明樹脂成形体は、この方法により製造することができる。フッ素樹脂、電離放射線、１回目の照射、２回目の照射の意味は請求項１の発明についての説明と同じである。
【手続補正１０】
【補正対象書類名】明細書
【補正対象項目名】００７８
【補正方法】変更
【補正の内容】
【００７８】
比較例４
１回目の照射の線量を１０００ｋＧｙとしたこと以外は、実施例１（１回目の照射の線量を１００ｋＧｙ）と同様の条件にて評価用プレートを作製し、この評価用プレートを用いて上記の評価を実施し、その評価結果を表３に示した。
【手続補正１１】
【補正対象書類名】明細書
【補正対象項目名】００７９
【補正方法】変更
【補正の内容】
【００７９】
２８０℃×６０秒の加熱をしても溶融がみられずプレートの形状は維持され、鉛フリーハンダを用いたハンダリフローに耐える耐熱性を有すると判断される。しかし、フッ素樹脂の融点以上の温度雰囲気での電子線照射を実施したが、透過率１から透過率２への向上が小さい。又、透過率２が７０％と透明度が低く、目視にて白濁したプレートであり、透明部材としての使用は困難と判断される。１回目の照射が１０００ｋＧｙであり、また２回の照射の合計線量が１０００ｋＧｙより大きいことが白濁の原因であると思われる。
【手続補正１２】
【補正対象書類名】明細書
【補正対象項目名】００８５
【補正方法】変更
【補正の内容】
【００８５】
【表２】
2011052063.tif 000001